(57)【要約】【課題】薄膜であっても、段差吸収性及び耐久性に優れた光学部材貼り合わせ用粘着シートを提供する。【解決手段】本発明の光学部材貼り合わせ用粘着シートは、アクリル系粘着剤層を少なくとも有する粘着シートであって、前記アクリル系粘着剤層の２３℃における貯蔵弾性率が１．０×１０4Ｐａ以上１．０×１０5Ｐａ未満であり、８０℃における引き剥がし粘着力（対ポリエチレンテレフタレート、１８０°剥離）が２．５Ｎ／２０ｍｍ以上であることを特徴としている。【選択図】図１
2010077287.tif 000002
【特許請求の範囲】
【請求項１】
アクリル系粘着剤層を少なくとも有する粘着シートであって、前記アクリル系粘着剤層の２３℃における貯蔵弾性率が１．０×１０4Ｐａ以上１．０×１０5Ｐａ未満であり、８０℃における引き剥がし粘着力（対ポリエチレンテレフタレート、１８０°剥離）が２．５Ｎ／２０ｍｍ以上であることを特徴とする光学部材貼り合わせ用粘着シート。
【請求項２】
アルコキシアルキルアクリレート（成分Ａ）及び架橋可能な官能基を有するアクリル系モノマー（成分Ｂ）を必須の単量体成分として構成される重量平均分子量４０万〜１６０万のアクリル系ポリマーおよび架橋剤を含む粘着剤組成物であって、アクリル系ポリマーを構成する全モノマー成分（１００重量％）に対する成分Ａの含有量が２０〜９９．５重量％、成分Ｂの含有量が０．５〜４．５重量％であり、アクリル系ポリマーを構成するモノマー成分中にカルボキシル基含有モノマーを実質的に含まない粘着剤組成物より形成されたアクリル系粘着剤層を少なくとも有することを特徴とする光学部材貼り合わせ用粘着シート。
【請求項３】
アルコキシアルキルアクリレート（成分Ａ）及び架橋可能な官能基を有するアクリル系モノマー（成分Ｂ）を必須の単量体成分として構成される重量平均分子量４０万〜１６０万のアクリル系ポリマーおよび架橋剤を含む粘着剤組成物であって、アクリル系ポリマーを構成する全モノマー成分（１００重量％）に対する成分Ａの含有量が２０〜９９．５重量％、成分Ｂの含有量が０．５〜４．５重量％であり、アクリル系ポリマーを構成するモノマー成分中にカルボキシル基含有モノマーを実質的に含まない粘着剤組成物より形成されたアクリル系粘着剤層を少なくとも有する請求項１に記載の光学部材貼り合わせ用粘着シート。
【請求項４】
アルコキシアルキルアクリレート（成分Ａ）及び架橋可能な官能基を有するアクリル系モノマー（成分Ｂ）を必須の単量体成分として構成される重量平均分子量４０万〜１６０万のアクリル系ポリマー１００重量部に対して、脂肪族系イソシアネート架橋剤を０．０１〜３．０重量部、複数のヒドロキシル基を含有するアミン系化合物を０．０１〜５．０重量部含む粘着剤組成物であって、アクリル系ポリマーを構成する全モノマー成分（１００重量％）に対する成分Ａの含有量が２０〜９９．５重量％、成分Ｂの含有量が０．５〜４．５重量％であり、アクリル系ポリマーを構成するモノマー成分中にカルボキシル基含有モノマーを実質的に含まない粘着剤組成物より形成されたアクリル系粘着剤層を少なくとも有する請求項２または３に記載の光学部材貼り合わせ用粘着シート。
【請求項５】
成分Ｂが水酸基を有するアクリル系モノマーである請求項２〜４のいずれかの項に記載の光学部材貼り合わせ用粘着シート。
【請求項６】
アクリル系粘着剤層のみから構成される基材レスタイプの両面粘着シートである請求項１〜５のいずれかの項に記載の光学部材貼り合わせ用粘着シート。
【請求項７】
透明基材の少なくとも片面側にアクリル系粘着剤層を有する請求項１〜５のいずれかの項に記載の光学部材貼り合わせ用粘着シート。
【請求項８】
アクリル系粘着層のゲル分率が４０〜８０％である請求項１〜７のいずれかの項に記載の光学部材貼り合わせ用粘着シート。
【発明の詳細な説明】
【技術分野】
【０００１】
本発明は、光学部材を貼り合わせる用途に用いられる粘着シートに関する。詳しくは、薄膜であっても段差吸収性と耐久性に優れた光学部材貼り合わせ用粘着シートに関する。
【背景技術】
【０００２】
近年、様々な分野で、液晶ディスプレイ（ＬＣＤ）などの表示装置や、タッチパネルなどの前記表示装置と組み合わせて用いられる入力装置が広く用いられるようになってきている。これらの表示装置や入力装置の製造等においては、光学部材を貼り合わせる用途に透明な粘着シートが使用されている。例えば、タッチパネルと各種表示装置や光学部材（保護板等）の貼付に透明な両面粘着シートが使用されている（例えば、特許文献１〜３参照）。上記タッチパネル等の中には、印刷段差等の段差を有する部材を含むものが増えてきている。例えば、携帯電話などにおいて枠状の印刷部分が施された部材を有するタッチパネルなどが用いられている。かかる用途においては、粘着シートには、部材を貼付固定する性能と同時に印刷段差を埋める性能、即ち、優れた段差吸収性が要求される。
【０００３】
接着性を維持しながら、段差吸収性を向上させるためには、一般的には粘着剤層の厚さを厚くすることが有効であるが、近年では製品の軽薄短小化の流れを受けて、粘着シートには薄膜化が求められており、薄膜で、なおかつ、上記特性を有することが要求されてきている。
【０００４】
これに対して、従来の柔らかい粘着剤を用いることによって、段差吸収性を向上させることも可能であるが、かかる粘着剤は高温での粘着力が低く耐久性が低下し、段差部分での浮き等が生じる問題があった。即ち、薄膜で、段差吸収性及び耐久性にも優れた粘着シートは得られていないのが現状である。
【０００５】
【特許文献１】特開２００３−２３８９１５号公報
【特許文献２】特開２００３−３４２５４２号公報
【特許文献３】特開２００４−２３１７２３号公報
【発明の開示】
【発明が解決しようとする課題】
【０００６】
本発明の目的は、薄膜であっても、段差吸収性及び耐久性に優れた光学部材貼り合わせ用粘着シートを提供することにある。
【課題を解決するための手段】
【０００７】
本発明者らは、上記目的を達成するため鋭意検討した結果、アクリル系粘着剤層の貯蔵弾性率を特定の範囲に制御し、さらに８０℃におけるポリエチレンテレフタレートに対する引き剥がし粘着力を特定の範囲に制御することにより、薄膜、かつ、段差吸収性、耐久性に優れた粘着シートが得られることを見出し、本発明を完成した。また、アルコキシアルキルアクリレートを主たるモノマーとする特定分子量のアクリル系ポリマーと架橋剤を含む粘着剤組成物から粘着剤層を形成することによって、薄膜、かつ、段差吸収性及び耐久性に優れた粘着シートが得られることを見出し、本発明を完成した。
【０００８】
すなわち、本発明は、アクリル系粘着剤層を少なくとも有する粘着シートであって、前記アクリル系粘着剤層の２３℃における貯蔵弾性率が１．０×１０4Ｐａ以上１．０×１０5Ｐａ未満であり、８０℃における引き剥がし粘着力（対ポリエチレンテレフタレート、１８０°剥離）が２．５Ｎ／２０ｍｍ以上であることを特徴とする光学部材貼り合わせ用粘着シートを提供する。
【０００９】
さらに、本発明は、アルコキシアルキルアクリレート（成分Ａ）及び架橋可能な官能基を有するアクリル系モノマー（成分Ｂ）を必須の単量体成分として構成される重量平均分子量４０万〜１６０万のアクリル系ポリマーおよび架橋剤を含む粘着剤組成物であって、アクリル系ポリマーを構成する全モノマー成分（１００重量％）に対する成分Ａの含有量が２０〜９９．５重量％、成分Ｂの含有量が０．５〜４．５重量％であり、アクリル系ポリマーを構成するモノマー成分中にカルボキシル基含有モノマーを実質的に含まない粘着剤組成物より形成されたアクリル系粘着剤層を少なくとも有することを特徴とする光学部材貼り合わせ用粘着シートを提供する。
【００１０】
さらに、本発明は、アルコキシアルキルアクリレート（成分Ａ）及び架橋可能な官能基を有するアクリル系モノマー（成分Ｂ）を必須の単量体成分として構成される重量平均分子量４０万〜１６０万のアクリル系ポリマーおよび架橋剤を含む粘着剤組成物であって、アクリル系ポリマーを構成する全モノマー成分（１００重量％）に対する成分Ａの含有量が２０〜９９．５重量％、成分Ｂの含有量が０．５〜４．５重量％であり、アクリル系ポリマーを構成するモノマー成分中にカルボキシル基含有モノマーを実質的に含まない粘着剤組成物より形成されたアクリル系粘着剤層を少なくとも有する前記の光学部材貼り合わせ用粘着シートを提供する。
【００１１】
さらに、本発明は、アルコキシアルキルアクリレート（成分Ａ）及び架橋可能な官能基を有するアクリル系モノマー（成分Ｂ）を必須の単量体成分として構成される重量平均分子量４０万〜１６０万のアクリル系ポリマー１００重量部に対して、脂肪族系イソシアネート架橋剤を０．０１〜３．０重量部、複数のヒドロキシル基を含有するアミン系化合物を０．０１〜５．０重量部含む粘着剤組成物であって、アクリル系ポリマーを構成する全モノマー成分（１００重量％）に対する成分Ａの含有量が２０〜９９．５重量％、成分Ｂの含有量が０．５〜４．５重量％であり、アクリル系ポリマーを構成するモノマー成分中にカルボキシル基含有モノマーを実質的に含まない粘着剤組成物より形成されたアクリル系粘着剤層を少なくとも有する前記の光学部材貼り合わせ用粘着シートを提供する。
【００１２】
さらに、本発明は、成分Ｂが水酸基を有するアクリル系モノマーである前記の光学部材貼り合わせ用粘着シートを提供する。
【００１３】
さらに、本発明は、アクリル系粘着剤層のみから構成される基材レスタイプの両面粘着シートである前記の光学部材貼り合わせ用粘着シートを提供する。
【００１４】
さらに、本発明は、透明基材の少なくとも片面側にアクリル系粘着剤層を有する前記の光学部材貼り合わせ用粘着シートを提供する。
【００１５】
さらに、本発明は、アクリル系粘着剤層のゲル分率が４０〜８０％である前記の光学部材貼り合わせ用粘着シートを提供する。
【発明の効果】
【００１６】
本発明の光学部材貼り合わせ用粘着シートは、前記構成を有しているので、薄膜であっても（特に、粘着剤層を薄膜にした場合であっても）、段差吸収性及び耐久性に優れている。このため、光学部材の貼り合わせに用いた場合に、部材の有する印刷段差などの段差を埋めて、段差部分に気泡が残らず、高温や高温高湿といった環境下においても気泡や浮きが生じず、製品（タッチパネルや表示装置など）の視認性を全く妨げない。また、表面が平滑で美しい仕上がりの製品が得られる。また、当該粘着シートを用いて部材を貼り合わせてなる製品を小型化、薄膜化することができる。
【発明を実施するための最良の形態】
【００１７】
本発明の光学部材貼り合わせ用粘着シート（以下、単に「本発明の粘着シート」と称する場合がある。）は、光学部材を貼り合わせる用途に用いられる粘着シートである。本発明の粘着シートは、シートの両面が粘着面（粘着剤層表面）となっている両面粘着シートであってもよいし、シートの片面のみが粘着面となっている片面粘着シートであってもよい。中でも、２つの部材同士を貼り合わせる観点からは、両面粘着シートであることが好ましい。なお、本発明において「粘着シート」という場合には、テープ状のもの、即ち、「粘着テープ」も含まれるものとする。
【００１８】
本発明の粘着シートは、２３℃における貯蔵弾性率が１．０×１０4Ｐａ以上１．０×１０5Ｐａ未満であり、８０℃における引き剥がし粘着力（対ポリエチレンテレフタレート、１８０°剥離）が２．５Ｎ／２０ｍｍ以上であるアクリル系粘着剤層（以下、「本発明のアクリル系粘着剤層」と称する場合がある）を少なくとも有する粘着シートである。
【００１９】
本発明の粘着シートは、基材（基材層）を有しない、いわゆる「基材レスタイプ」の粘着シート（以下、「基材レス粘着シート」と称する場合がある）であってもよいし、基材を有するタイプの粘着シートであってもよい。上記基材レス粘着シートとしては、上記の本発明のアクリル系粘着剤層のみからなる粘着シートであってもよいし、本発明のアクリル系粘着剤層と本発明のアクリル系粘着剤層以外の粘着剤層（以下、「他の粘着剤層」と称する場合がある）とを有する粘着シートであってもよい。また、基材を有するタイプの粘着シートとしては、基材の少なくとも片面側に本発明のアクリル系粘着剤層を有しておればよい。中でも、薄膜化の観点からは、基材レス粘着シート（基材レス両面粘着シート）が好ましく、より好ましくは、本発明のアクリル系粘着剤層のみからなる基材レス両面粘着シートである。なお、上記の「基材（基材層）」には、粘着シートの使用時（貼付時）に剥離される剥離ライナー（セパレータ）は含まない。
【００２０】
［アクリル系粘着剤層］
本発明のアクリル系粘着剤層の２３℃における貯蔵弾性率（以下、「貯蔵弾性率（２３℃）」と称する場合がある）は、１．０×１０4Ｐａ以上１．０×１０5Ｐａ未満である。貯蔵弾性率（２３℃）が１．０×１０4Ｐａ未満では、アクリル系粘着剤層がやわらかすぎて「糊はみ出し」（貼り合わせた時に粘着剤層が変形して貼り合わせた部材の端部からはみ出すこと）が顕著になり、１．０×１０5Ｐａ以上では段差吸収性が不良で気泡、浮きが生じる。なお、上記貯蔵弾性率は、例えば、アクリル系粘着剤層を厚さ約１．５ｍｍ程度になるように複数層積層させ、Ｒｈｅｏｍｅｔｒｉｃ  Ｓｃｉｅｎｔｉｆｉｃ社製「Ａｄｖａｎｃｅｄ  Ｒｈｅｏｍｅｔｒｉｃ  Ｅｘｐａｎｓｉｏｎ  Ｓｙｓｔｅｍ（ＡＲＥＳ）」にて、周波数１Ｈｚの条件で、−７０〜２００℃の範囲で昇温速度５℃／分で測定することができる。
【００２１】
本発明のアクリル系粘着剤層の８０℃における貯蔵弾性率（以下、「貯蔵弾性率（８０℃）」と称する場合がある）は、１．０×１０4Ｐａ以上１．０×１０5Ｐａ未満が好ましい。貯蔵弾性率（８０℃）が１．０×１０4Ｐａ未満では、耐久性が低下する場合があり、１．０×１０5Ｐａ以上では段差吸収性が不良で気泡、浮きが生じる場合がある。
【００２２】
本発明の粘着シートにおける、本発明のアクリル系粘着剤層表面の８０℃における引き剥がし粘着力（対ポリエチレンテレフタレート、１８０°剥離）［「引き剥がし粘着力（対ＰＥＴ、８０℃、１８０°剥離）」と称する場合がある］は、２．５Ｎ／２０ｍｍ以上（例えば、２．５〜２０Ｎ／２０ｍｍ）であり、好ましくは３．０Ｎ／２０ｍｍ以上である。引き剥がし粘着力（対ＰＥＴ、８０℃、１８０°剥離）が２．５Ｎ／２０ｍｍ未満では、耐久性が低下する。なお、上記引き剥がし粘着力（対ＰＥＴ、８０℃、１８０°剥離）は、ポリエチレンテレフタレート（ＰＥＴ）を被着体とする１８０°剥離試験により測定することができる。具体的には、例えば、ＪＩＳ  Ｚ  ０２３７に準拠し、被着体（試験板）として、東レ（株）製、「ルミラー  Ｔ−５０」を用い、粘着シートの本発明のアクリル系粘着剤層表面を該被着体に貼り合わせた後、引張速度３００ｍｍ／分の条件で１８０°剥離することにより測定することができる。なお、両面粘着シートの場合には、測定面と反対側の粘着剤層表面（粘着面）には裏打ち材（東レ（株）製、「ルミラー  Ｓ−１０」、厚さ２５μｍ）を貼付して測定することができる。
【００２３】
本発明の粘着シートにおける、本発明のアクリル系粘着剤層表面の８０℃における引き剥がし粘着力（対ポリカーボネート、１８０°剥離）［「引き剥がし粘着力（対ＰＣ、８０℃、１８０°剥離）」と称する場合がある］は、２．５Ｎ／２０ｍｍ以上（例えば、２．５〜２０Ｎ／２０ｍｍ）が好ましく、より好ましくは３．０Ｎ／２０ｍｍ以上である。引き剥がし粘着力（対ＰＣ、８０℃、１８０°剥離）が２．５Ｎ／２０ｍｍ未満では、高温や高温高湿環境下で使用した場合に発泡、はがれが生じる場合がある。なお、上記引き剥がし粘着力（対ＰＣ、８０℃、１８０°剥離）は、被着体としてポリカーボネート（ＰＣ）を用いる以外は、前述の引き剥がし粘着力（対ＰＥＴ、８０℃、１８０°剥離）と同様にして測定することができる。
【００２４】
上記貯蔵弾性率（２３℃）及び引き剥がし粘着力（対ＰＥＴ、８０℃、１８０°剥離）が上記の特定範囲にあることにより、アクリル系粘着剤層が室温条件でやわらかいため粘着シートの段差吸収性が向上し、なおかつ、比較的高温条件下でも粘着力が低下しないため、粘着シートの耐久性が向上する。
【００２５】
本発明のアクリル系粘着剤層の厚さとしては、特に制限されないが、１０〜２００μｍが好ましく、より好ましくは１０〜７５μｍ、さらに好ましくは１０〜５５μｍ、最も好ましくは１０〜３０μｍである。アクリル系粘着剤層厚さが１０μｍ未満では十分な段差吸収性が得られないことがあり、２００μｍを超えると本発明の粘着シートを用いて作製したタッチパネル等の製品の小型化、薄膜化に有効でない場合がある。なお、アクリル系粘着剤層は、単層、積層体のいずれの形態を有していてもよい。
【００２６】
本発明のアクリル系粘着剤層のゲル分率は、耐久性、段差吸収性のバランスをとる観点から、４０〜８０％（重量％）が好ましく、より好ましくは５０〜７０％である。上記ゲル分率は、酢酸エチル不溶分として求めることができ、具体的には、酢酸エチル中に２３℃で７日間浸漬した後の不溶分の浸漬前の試料に対する重量分率（単位：重量％）として求められる。上記ゲル分率は、架橋剤の添加量、アクリル系粘着剤を構成するアクリル系ポリマーのモノマー組成（例えば、後述の成分Ｂの含有量）、アクリル系ポリマーの分子量等により制御することができる。ゲル分率が４０％未満では耐久性が不十分となり段差部分での浮きが生じる場合があり、８０％を超えると段差吸収性が不十分となる場合がある。
【００２７】
上記ゲル分率（溶剤不溶分の割合）は、具体的には、例えば、以下の「ゲル分率の測定方法」により算出される値である。
（ゲル分率の測定方法）
本発明の粘着シートから本発明のアクリル系粘着剤層：約０．１ｇを採取し、平均孔径０．２μｍの多孔質テトラフルオロエチレンシート（商品名「ＮＴＦ１１２２」、日東電工株式会社製）に包んだ後、凧糸で縛り、その際の重量を測定し、該重量を浸漬前重量とする。なお、該浸漬前重量は、アクリル系粘着剤層（上記で採取した本発明のアクリル系粘着剤層）と、テトラフルオロエチレンシートと、凧糸との総重量である。また、テトラフルオロエチレンシートと凧糸との合計重量も測定しておき、該重量を包袋重量とする。
次に、上記のアクリル系粘着剤層をテトラフルオロエチレンシートで包み凧糸で縛ったもの（「サンプル」と称する）を、酢酸エチルで満たした５０ｍｌ容器に入れ、２３℃にて７日間静置する。その後、容器からサンプル（酢酸エチル処理後）を取り出して、アルミニウム製カップに移し、１３０℃で２時間、乾燥機中で乾燥して酢酸エチルを除去した後、重量を測定し、該重量を浸漬後重量とする。
そして、下記の式からゲル分率を算出する。
ゲル分率（重量％）＝（Ａ−Ｂ）／（Ｃ−Ｂ）×１００    （１）
（式（１）において、Ａは浸漬後重量であり、Ｂは包袋重量であり、Ｃは浸漬前重量である。）
【００２８】
本発明のアクリル系粘着剤層は、高い透明性を有していることが好ましく、例えば、可視光波長領域における全光線透過率（ＪＩＳ  Ｋ  ７３６１に準じる）が９０％以上であることが好ましく、さらに好ましくは９１％以上である。また、アクリル系粘着剤層のヘーズ値（ＪＩＳ  Ｋ  ７１３６に準じる）は、例えば、１．０％未満が好ましく、より好ましくは０．８％未満である。なお、上記全光線透過率及びヘーズは、例えば、スライドガラス（例えば、全光線透過率９１．８％、ヘーズ値０．４％のもの）にアクリル系粘着剤層を貼り合わせ、ヘーズメータ（村上色彩技術研究所製、商品名「ＨＭ−１５０」）を用いて測定することができる。
【００２９】
本発明のアクリル系粘着剤層は、アクリル系粘着剤からなり、貯蔵弾性率（２３℃）及び引き剥がし粘着力（対ＰＥＴ、８０℃、１８０°剥離）が上記の範囲を満たせばよく、特に限定されないが、その具体的構成としては、例えば、後述のアルコキシアルキルアクリレート及び架橋可能な官能基を有するアクリル系モノマーを必須の単量体成分として構成される特定分子量のアクリル系ポリマーと架橋剤を含む粘着剤組成物（アクリル系粘着剤組成物）から形成されたアクリル系粘着剤層が挙げられる。
【００３０】
本発明のアクリル系粘着剤層の、具体的構成の一つは、アルコキシアルキルアクリレート（成分Ａ）及び架橋可能な官能基を有するアクリル系モノマー（成分Ｂ）を必須の単量体成分として構成される重量平均分子量４０万〜１６０万のアクリル系ポリマーおよび架橋剤を含む粘着剤組成物であって、アクリル系ポリマーを構成する全モノマー成分（１００重量％）に対する成分Ａの含有量が２０〜９９．５重量％、成分Ｂの含有量が０．５〜４．５重量％である粘着剤組成物より形成されたアクリル系粘着剤層である。さらに、アクリル系ポリマーを構成するモノマー成分中にカルボキシル基含有モノマーを実質的に含まないようにすることにより、金属（金属酸化物を含む）［特に、金属薄膜（金属酸化物薄膜を含む）］に対する耐腐食性にも優れた粘着シートとすることができる。
【００３１】
以下に、上記具体的構成のアクリル系粘着剤層（アルコキシアルキルアクリレート及び架橋可能な官能基を有するアクリル系モノマーを必須の単量体成分として構成される特定分子量のアクリル系ポリマーと架橋剤を含む粘着剤組成物から形成されたアクリル系粘着剤層）について、詳細に説明する。
【００３２】
上記具体的構成のアクリル系粘着剤層を形成する粘着剤組成物は、アクリル系ポリマー及び架橋剤を必須の成分として構成される。
【００３３】
上記の粘着剤組成物（感圧性接着剤組成物）に用いられるアクリル系ポリマーは、アクリル酸アルコキシアルキルエステル（アルコキシアルキルアクリレート）（以下、「成分Ａ」と称する場合がある）を必須のモノマー成分として構成される重合体である。また、上記モノマー成分の他に、架橋可能な官能基を有するアクリル系モノマー（以下、「成分Ｂ」と称する場合がある）を必須の共重合モノマー成分として含む。必要に応じてさらに他のモノマー成分が用いられていてもよい。
【００３４】
上記アルコキシアルキルアクリレート（成分Ａ）としては、特に限定されないが、例えば、アクリル酸２−メトキシエチル、アクリル酸２−エトキシエチル、アクリル酸メトキシトリエチレングリコール、アクリル酸３−メトキシプロピル、アクリル酸３−エトキシプロピル、アクリル酸４−メトキシブチル、アクリル酸４−エトキシブチルなどが挙げられる。上記成分Ａは単独で又は２種以上組み合わせて使用することができる。中でも、共重合性、粘着剤組成物の塗工性（粘度）の観点から、アクリル酸２−メトキシエチル（２ＭＥＡ）、アクリル酸２−エトキシエチルが好ましい。
【００３５】
上記アクリル系ポリマーにおいて、成分Ａのモノマー割合は、全モノマー成分１００重量％に対して、２０〜９９．５重量％であり、４５〜９９．５重量％が好ましく、５０〜８０重量％がより好ましい。全モノマー成分中、成分Ａの含有量が２０重量％未満の場合には、接着性が不十分となり、また、耐発泡剥がれ性［粘着シートをプラスチック（特にポリカーボネート）に貼付した後に、高温条件下や高温高湿条件下において粘着剤層とプラスチックの接着界面に発泡や剥がれ（気泡や浮き）が生じることを抑制する特性をいう］が不十分となる。一方、９９．５重量％を超えると成分Ｂの含有量が低下して、アクリル系粘着剤層形成時のアクリル系ポリマーの架橋構造化が不十分となり、架橋速度が遅くなり、また、耐発泡剥がれ性が不十分となる。なお、上記モノマー割合は、アクリル系ポリマーを製造する際の各モノマー成分の仕込量の割合（配合割合）をいう。他のモノマー割合、モノマー含有量も同様である。
【００３６】
上記架橋可能な官能基を有するアクリル系モノマー（成分Ｂ）における架橋可能な官能基としては、後述の架橋剤と架橋可能な官能基であれば、特に限定されないが、例えば、カルボキシル基、グリシジル基、アミノ基、Ｎ−メチロールアミド基、水酸基などが挙げられる。成分Ｂとしては、具体的には、グリシジル基を有するモノマーとして、グリシジル（メタ）アクリレート、グリシジルメチル（メタ）アクリレート；アミノ基を有するモノマーとして、Ｎ，Ｎ−ジメチルアミノエチル（メタ）アクリレート、Ｎ，Ｎ−ジエチルアミノエチル（メタ）アクリレート；Ｎ−メチロールアミド基を有するモノマーとして、Ｎ−メチロールアクリルアミド；水酸基を有するモノマーとして、２−ヒドロキシエチル（メタ）アクリレート、３−ヒドロキシプロピル（メタ）アクリレート、４−ヒドロキシブチル（メタ）アクリレート、６−ヒドロキシヘキシル（メタ）アクリレート等が挙げられる。また、カルボキシル基含有モノマーとしては、例えば、アクリル酸（ＡＡ）、メタクリル酸、イタコン酸、マレイン酸、フマル酸、クロトン酸などが挙げられる。また、これらのカルボキシル基含有モノマーの酸無水物（例えば、無水マレイン酸、無水イタコン酸などの酸無水物基含有モノマー）も、カルボキシル基含有モノマーとして含まれるものとする。中でも好ましくは、Ｎ−メチロールアミド基を有するモノマー、水酸基を有するアクリル系モノマーであり、さらに水酸基を有するアクリル系モノマーがより好ましく、特に好ましくは、２−ヒドロキシエチルアクリレート（２ＨＥＡ）、４−ヒドロキシブチルアクリレート（４ＨＢＡ）、３−ヒドロキシプロピルアクリレート（３ＨＰＡ）、６−ヒドロキシヘキシルアクリレート（６ＨＨＡ）である。なお、「（メタ）アクリル」とは「アクリル」及び／又は「メタクリル」を意味する。以下も同様である。
【００３７】
上記アクリル系ポリマーにおいて、成分Ｂのモノマー割合は、全モノマー成分１００重量％に対して、０．５〜４．５重量％であり、０．５〜３．０重量％が好ましく、より好ましくは０．５〜２．０重量％である。全モノマー成分中、成分Ｂの含有量が０．５重量％未満の場合には、アクリル系粘着剤層形成時のアクリル系ポリマーの架橋構造化が不十分となり、引き剥がし粘着力（対ＰＥＴ、８０℃、１８０°剥離）が低下し、耐久性が低下する。また、特にＰＣを被着体とする場合に発泡が生じやすくなってしまう。一方、４．５重量％を超えると、架橋構造が密になりすぎ、貯蔵弾性率（２３℃）が高くなりすぎ、段差吸収性が低下する。また、特にＰＣを被着体とする場合に剥がれが生じやすくなってしまう。
【００３８】
本発明の粘着シートの金属薄膜に対する耐腐食性を向上させるためには、アクリル系ポリマーを構成するモノマー成分には、カルボキシル基を含有するモノマー（カルボキシル基含有モノマー）は実質的に含まないことが好ましい。なお、「実質的に含まない」とは、不可避的に混入する場合を除いて能動的に配合はしないことをいい、具体的には、全モノマー成分１００重量％に対して、含有量が０．０５重量％未満であり、好ましくは０．０１重量％未満、さらに好ましくは０．００１重量％未満である。カルボキシル基含有モノマーが含まれる場合には、金属薄膜に対する耐腐食性が低下する（例えば、ＩＴＯ（酸化インジウムスズ）フィルムなどの導電性能が低下する）場合がある。
【００３９】
上記アクリル系ポリマーにおいて、上記成分Ａ、成分Ｂ以外に用いられる、他のモノマー成分としては、炭素数が１〜１２の直鎖又は分岐鎖状のアルキル基を有する（メタ）アクリル酸アルキルエステル、例えば、（メタ）アクリル酸メチル、（メタ）アクリル酸エチル、（メタ）アクリル酸ｎ−ブチル、（メタ）アクリル酸イソブチル、（メタ）アクリル酸ｓｅｃ−ブチル、（メタ）アクリル酸ｔ−ブチル、（メタ）アクリル酸ペンチル、（メタ）アクリル酸イソペンチル、（メタ）アクリル酸ネオペンチル、（メタ）アクリル酸ヘキシル、（メタ）アクリル酸ヘプチル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシルなどが挙げられる。その他にも、メタクリル酸メトキシエチル、メタクリル酸エトキシエチルなどのメタクリル酸アルコキシアルキルエステル；シクロヘキシル（メタ）アクリレートなどの（メタ）アクリル酸シクロアルキルエステル；トリエチレングリコールジアクリレート、エチレングリコールジメタクリレート、トリメチロールプロパントリ（メタ）アクリレートなどの多官能モノマー；酢酸ビニル、スチレンなどが挙げられる。
【００４０】
上記他のモノマー成分としては、中でも、アクリル系ポリマーのガラス転移温度（Ｔｇ）を低く抑え、貯蔵弾性率（２３℃）を低く抑える観点から、ホモポリマーとした際のＴｇが０℃以下のモノマーが好ましく、より好ましくはＴｇが−４０℃以下、さらに好ましくはＴｇが−５０℃以下のモノマーである。例えば、アクリル酸２−エチルヘキシル（２ＥＨＡ）、アクリル酸ブチル（ＢＡ）、アクリル酸イソオクチル（ｉＯＡ）などが好ましく、より好ましくはアクリル酸２−エチルヘキシル（２ＥＨＡ）、アクリル酸イソオクチル（ｉＯＡ）である。
【００４１】
上記アクリル系ポリマーにおいて、上記他のモノマー成分（特に、炭素数が４〜８の直鎖又は分岐鎖状のアルキル基を有する（メタ）アクリル酸アルキルエステル）のモノマー割合は、全モノマー成分１００重量％に対して、２０〜７９重量％が好ましく、より好ましくは３０〜７０重量％である。全モノマー成分中、他のモノマー成分の含有量が２０重量％未満の場合には段差吸収性が不良となる場合がある。一方、７９重量％を超えると耐発泡剥がれ性が不良となる場合がある。
【００４２】
上記アクリル系ポリマーは、上記のモノマー成分を公知乃至慣用の重合方法で重合することにより調製することができる。アクリル系ポリマーの重合方法としては、例えば、溶液重合方法、乳化重合方法、塊状重合方法や紫外線照射による重合方法などが挙げられ、透明性、耐水性、コストなどの点で、溶液重合方法、ＵＶ重合方法が好適で、特に溶液重合方法が好適である。
【００４３】
アクリル系ポリマーの溶液重合に際して用いられる重合開始剤は、特に限定されず、公知乃至慣用のものの中から適宜選択して使用することができるが、例えば、２，２´−アゾビスイソブチロニトリル、２，２´−アゾビス（４−メトキシ−２，４−ジメチルバレロニトリル）、２，２´−アゾビス（２，４−ジメチルバレロニトリル）、２，２´−アゾビス（２−メチルブチロニトリル）、１，１´−アゾビス（シクロヘキサン−１−カルボニトリル）、２，２´−アゾビス（２，４，４−トリメチルペンタン）、ジメチル−２，２´−アゾビス（２−メチルプロピオネート）等のアゾ系重合開始剤；ベンゾイルパーオキサイド、ｔ−ブチルハイドロパーオキサイド、ジ−ｔ−ブチルパーオキサイド、ｔ−ブチルパーオキシベンゾエート、ジクミルパーオキサイド、１，１−ビス（ｔ−ブチルパーオキシ）３，３，５−トリメチルシクロヘキサン、１，１−ビス（ｔ−ブチルパーオキシ）シクロドデカン等の過酸化物系重合開始剤などの油溶性重合開始剤が好ましく例示される。重合開始剤は、単独で又は２種以上組み合わせて使用することができる。重合開始剤の使用量は、通常の使用量であればよく、例えば、全モノマー成分１００重量部に対して０．０１〜１重量部程度の範囲から選択することができる。
【００４４】
なお、溶液重合では、各種の一般的な溶剤を用いることができる。このような溶剤としては、酢酸エチル、酢酸ｎ−ブチル等のエステル類；トルエン、ベンゼン等の芳香族炭化水素類；ｎ−ヘキサン、ｎ−ヘプタン等の脂肪族炭化水素類；シクロヘキサン、メチルシクロヘキサン等の脂環式炭化水素類；メチルエチルケトン、メチルイソブチルケトン等のケトン類などの有機溶剤が挙げられる。溶剤は単独で又は２種以上組み合わせて使用することができる。
【００４５】
上記のアクリル系ポリマーの重量平均分子量（以下、単に分子量と称する場合がある）は、４０万〜１６０万であり、好ましくは６０万〜１２０万、さらに好ましくは６０万〜１００万である。アクリル系ポリマーの重量平均分子量が４０万未満である場合、粘着剤層として必要な粘着力、凝集力が得られず耐久性が劣る。また、耐発泡剥がれ性も不十分となる。一方、１６０万を超えていると、粘着剤組成物の粘度上昇による塗工性不良などの問題が生じる。
【００４６】
なお、上記重量平均分子量（Ｍｗ）は、ゲルパーミエーションクロマトグラフ（ＧＰＣ）法により測定することができる。より具体的には、ＧＰＣ測定装置として、商品名「ＨＬＣ−８１２０ＧＰＣ」（東ソー株式会社製）を用いて、ポリスチレン換算値により、次のＧＰＣの測定条件で測定して求めることができる。
ＧＰＣの測定条件
・サンプル濃度：０．２重量％（テトラヒドロフラン溶液）
・サンプル注入量：１０μｌ
・溶離液：テトラヒドロフラン（ＴＨＦ）
・流量（流速）：０．６ｍＬ／ｍｉｎ
・カラム温度（測定温度）：４０℃
・カラム：商品名「ＴＳＫｇｅｌＳｕｐｅｒＨＭ−Ｈ／Ｈ４０００／Ｈ３０００／Ｈ２０００」（東ソー株式会社製）
・検出器：示差屈折計（ＲＩ）
【００４７】
アクリル系ポリマーの重量平均分子量は、重合開始剤の種類やその使用量、重合の際の温度や時間の他、モノマー濃度、モノマー滴下速度などによりコントロールすることができる。
【００４８】
上記アクリル系ポリマーのガラス転移温度（Ｔｇ）は、貯蔵弾性率（２３℃）を上記範囲に制御する、低温時の粘着特性や高速での特性（例えば、貼り合わせ構成体を落下させた時に剥がれを生じさせない特性（落下衝撃性））を向上させる観点から、−４０〜−７０℃が好ましく、より好ましくは−５０〜−７０℃である。なお、上記アクリル系ポリマーのＴｇは、下記式で表されるガラス転移温度（理論値）である。
１／Ｔｇ  ＝  Ｗ1／Ｔｇ1＋Ｗ2／Ｔｇ2＋・・・＋Ｗn／Ｔｇn
上記式中、Ｔｇはアクリル系ポリマーのガラス転移温度（単位：Ｋ）、Ｔｇiはモノマーｉのホモポリマーのガラス転移温度（単位：Ｋ）、Ｗiはモノマーｉの全モノマー成分中の重量分率を表す（ｉ＝１、２、・・・、ｎ）。なお、上記はアクリル系ポリマーが、モノマー１、モノマー２、・・・、モノマーｎのｎ種類のモノマー成分から構成される場合の計算式である。
【００４９】
上記の粘着剤組成物に用いられる架橋剤は、従来公知のものを広く用いることができるが、成分Ｂの官能基に応じて、多官能性メラミン化合物、多官能性エポキシ化合物、多官能性イソシアネート化合物などから適宜選択して用いることができる。架橋剤は単独で又は２種以上混合して使用することができる。本発明では、架橋剤を用いることにより、アクリル系粘着剤層を形成する際にアクリル系ポリマーが架橋構造化して、粘着シートの耐久性が向上する、また、耐発泡剥がれ性のバランスをとる。
【００５０】
上記多官能性メラミン化合物としては、例えば、メチル化トリメチロールメラミン、ブチル化ヘキサメチロールメラミンなどが挙げられる。また、多官能性エポキシ化合物としては、例えば、ジグリシジルアニリン、グリセリンジグリシジルエーテルなどが挙げられる。さらにまた、多官能性イソシアネート化合物としては、例えば、トリレンジイソシアネート（ＴＤＩ）、ヘキサメチレンジイソシアネート（ＨＤＩ）、ポリメチレンポリフェニルイソシアネート、ジフェニルメタンジイソシアネート、トリメチロールプロパンとトリレンジイソシアネートとの反応生成物、トリメチロールプロパンとヘキサメチレンジイソシアネートとの反応生成物、ポリエーテルポリイソシアネート、ポリエステルポリイソシアネートなどが挙げられる。中でも、成分Ｂとして水酸基を含有するモノマーを用い、架橋剤として多官能性イソシアネート化合物（イソシアネート架橋剤）を用いることが好ましい。
【００５１】
なお、粘着シートの用途によっては、粘着剤層の黄変抑制に対して厳しい要求がある場合があり、例えば、架橋剤として芳香族系イソシアネート化合物を使用する場合などには、黄変が問題となり対策が必要となる場合がある。このような場合に、特に耐黄変性（黄変抑止性）を向上させる観点からは、架橋剤としては、上記の中でも、脂肪族系イソシアネート架橋剤を用いることが好ましい。脂肪族系イソシアネート架橋剤としては、従来公知のものを広く用いることができるが、例えば、１，６−ヘキサメチレンジイソシアネート、１，４−テトラメチレンジイソシアネート、２−メチル−１，５−ペンタンジイソシアネート、３−メチル−１，５−ペンタンジイソシアネート、リジンジイソシアネート、イソホロンジイソシアネート、シクロヘキシルジイソシアネート、水素添加トリレンジイソシアネート、水素添加キシレンジイソシアネート、水素添加ジフェニルメタンジイソシアネート、水素添加テトラメチルキシレンジイソシアネートなどが好ましく挙げられる。中でも、成分Ｂとして水酸基を含有するモノマーを用い、架橋剤としてヘキサメチレンジイソシアネート（１，６−ヘキサメチレンジイソシアネート）（ＨＤＩを用いた反応生成物も含む）を用いることが好ましい。
【００５２】
上記架橋剤の使用量としては、特に制限されないが、例えば、アクリル系ポリマー１００重量部に対して、通常、０．０１〜５重量部が好ましく、より好ましくは０．０１〜３重量部、さらに好ましくは０．１〜３重量部、最も好ましくは０．１〜１．０重量部である。中でも、特に粘着剤層の耐黄変性を向上させる観点からは、脂肪族系イソシアネート架橋剤の使用量が、アクリル系ポリマー１００重量部に対して、０．０１〜３重量部であることが好ましく、より好ましくは０．１〜３重量部、さらに好ましくは０．１〜１．０重量部である。
【００５３】
上記のように、黄変を抑制するために脂肪族系イソシアネート架橋剤を用いる場合には架橋速度が非常に遅くなり、生産性に問題が生じる場合がある。一般的な粘着シートでは、加温により架橋反応を促進することも可能であるが、厳しい外観要求がある用途においては、打痕を発生及び助長させやすい加温による架橋促進の手法は用いにくい場合がある。このような場合に、架橋反応を早めるためには、上記の粘着剤組成物には、架橋促進剤として、複数のヒドロキシル基を含有するアミン系化合物を使用することができる。架橋剤として脂肪族系イソシアネート架橋剤を用いる場合には、生産性を維持する（特に加熱による架橋促進を行わないでも速やかに架橋反応が進行する）観点で、特に好ましく併用される。複数のヒドロキシル基を含有するアミン系化合物としては、分子内にヒドロキシル基（アルコール性ヒドロキシル基）を少なくとも２個有しているアミン系化合物であれば特に限定されない。また、アミン系化合物において、分子内に含まれる窒素原子の数も特に限定されない。上記複数のヒドロキシル基を含有するアミン系化合物は、単独で又は２種以上を組み合わせて使用することができる。
【００５４】
上記の複数のヒドロキシル基を含有するアミン系化合物としては、具体的には、例えば、分子内に窒素原子を１個有するアミン系化合物としては、ジエタノールアミン、ジプロパノールアミン、ジイソプロパノールアミン、Ｎ−メチルジエタノールアミン、Ｎ−メチルジイソプロパノールアミン、Ｎ−エチルジエタノールアミン、Ｎ−エチルジイソプロパノールアミン、Ｎ−ブチルジエタノールアミン、Ｎ−ブチルジイソプロパノールアミン等のジアルコールアミン類；トリエタノールアミン、トリプロパノールアミン、トリイソプロパノールアミン等のトリアルコールアミン類などが挙げられる。  
【００５５】
また、分子内に窒素原子を２個有するアミン系化合物としては、下記式（Ｉ）で示されるようなアミン系化合物が挙げられる。
【００５６】
【化１】
2010077287.tif 000003
【００５７】
上記の式（Ｉ）中、Ｒ1、Ｒ2、Ｒ3、Ｒ4は、同一又は異なっており、それぞれ水素原子又は［−（Ｒ5Ｏ）m（Ｒ6Ｏ）n−Ｈ］を示す。ここで、Ｒ5、Ｒ6は、異なっており、それぞれアルキレン基を示す。ｍとｎは０以上の整数であり、同時に０にはならない。また、Ｒ1、Ｒ2、Ｒ3、Ｒ4のうち、少なくとも２つは［−（Ｒ5Ｏ）m（Ｒ6Ｏ）n−Ｈ］である。さらに、Ｘは２価の炭化水素基を示し、ｐは１以上の整数である。
【００５８】
上記の式（Ｉ）において、Ｒ5、Ｒ6のアルキレン基としては、例えば、メチレン、エチレン、プロピレン、トリメチレン、テトラメチレン、エチルエチレン、ペンタメチレン、ヘキサメチレン基等の炭素数１〜６程度のアルキレン基（好ましくは炭素数１〜４のアルキレン基、さらに好ましくは炭素数２又は３のアルキレン基）が挙げられる。該アルキレン基は、直鎖状または分岐鎖状のいずれの形態を有していてもよい。中でも、Ｒ5、Ｒ6のアルキレン基としては、エチレン基、プロピレン基を好適に用いることができる。
【００５９】
また、ｍ、ｎは０以上の整数であれば特に制限されないが、例えば、ｍ、ｎのうち、少なくとも一方が０〜２０、好ましくは１〜１０程度の範囲から選択することができる。ｍ、ｎとしては、いずれか一方が０であり、他方が１以上の整数（特に１）である場合が多い。なお、ｍとｎは同時に０にはならない（ｍとｎが同時に０となる場合には、［−（Ｒ5Ｏ）m（Ｒ6Ｏ）n−Ｈ］は水素原子を示すことになる）。
【００６０】
さらに、Ｘは２価の炭化水素基を示している。２価の炭化水素基としては、例えば、アルキレン基、シクロアルキレン基、アリーレン基などが挙げられる。Ｘのアルキレン基は、直鎖状又は分岐鎖状のいずれであってもよい。また、Ｘは飽和、不飽和のいずれであってもよい。Ｘのアルキレン基としては、例えば、メチレン、エチレン、プロピレン、トリメチレン、テトラメチレン基などの炭素数１〜６程度のアルキレン基（好ましくは炭素数１〜４のアルキレン基、さらに好ましくは炭素数２又は３のアルキレン基）などが挙げられる。また、シクロアルキレン基としては、例えば、１，２−シクロへキシレン基、１，３−シクロへキシレン基、１，４−シクロへキシレン基等の５〜１２員環程度のシクロアルキレン基などが挙げられる。アリーレン基としては、例えば、１，２−フェニレン基、１，３−フェニレン基、１，４−フェニレン基などを用いることができる。
【００６１】
また、ｐは１以上の整数であれば特に制限されないが、例えば、１〜１０程度の範囲から選択することができ、好ましくは１〜６の整数、さらに好ましくは１〜４の整数である。
【００６２】
より具体的には、前記式（Ｉ）で表されるアミン系化合物としては、例えば、Ｎ，Ｎ，Ｎ′，Ｎ′−テトラキス（２−ヒドロキシエチル）エチレンジアミン、Ｎ，Ｎ，Ｎ′，Ｎ′−テトラキス（２−ヒドロキシプロピル）エチレンジアミン、Ｎ，Ｎ，Ｎ′，Ｎ′−テトラキス（２−ヒドロキシエチル）トリメチレンジアミン、Ｎ，Ｎ，Ｎ′，Ｎ′−テトラキス（２−ヒドロキシプロピル）トリメチレンジアミンの他、エチレンジアミンのポリオキシエチレン縮合物、エチレンジアミンのポリオキシプロピレン縮合物、エチレンジアミンのポリオキシエチレン−ポリオキシプロピレン縮合物等のアルキレンジアミンのポリオキシアルキレン縮合物などが挙げられる。このようなアミン系化合物としては、例えば、商品名「ＥＤＰ−３００」、「ＥＤＰ−４５０」、「ＥＤＰ−１１００」、「プルロニック」（以上、（株）ＡＤＥＫＡ製）などの市販品を利用することもできる。
【００６３】
上記の複数のヒドロキシル基を含有するアミン系化合物の使用量は、架橋反応を促進し、生産性を向上させる観点から、例えば、アクリル系ポリマー１００重量部に対して、０．０１〜５．０重量部が好ましく、より好ましくは０．０５〜１．０重量部である。
【００６４】
上記の粘着剤組成物には、架橋反応を早めるため、上記に記載した以外の架橋促進剤を使用することができる。このような架橋促進剤としては、Ｎ，Ｎ，Ｎ′，Ｎ′−テトラメチルヘキサンジアミン、イミダゾールのようなアミノ化合物、ヒドロキシル基以外の他の反応性官能基を複数有するアミン系化合物、ナフテン酸コバルト、ジブチルスズジアセテート、ジブチルスズヒドロキシド、ジブチルスズラウレート等のような有機金属化合物が挙げられる。これらは単独で又は２種以上組み合わせて使用することができる。上記の架橋促進剤の使用量は、例えば、アクリル系ポリマー１００重量部に対して、通常、０．００１〜０．５重量部が好ましく、より好ましくは０．００１〜０．３重量部である。
【００６５】
上記の粘着剤組成物には、上記以外に、必要に応じて、その他の一般的な添加剤、即ち紫外線吸収剤、光安定剤、老化防止剤、剥離調整剤、粘着付与剤、可塑剤、軟化剤、充填剤、着色剤（顔料や染料など）、界面活性剤などが含まれていてもよい。
【００６６】
上記の粘着剤組成物は、アクリル系ポリマーおよび架橋剤と、必要に応じて、架橋促進剤や他の添加剤を混合することにより、調製することができる。
【００６７】
上記具体的構成のアクリル系粘着剤層は、上記粘着剤組成物を、基材または剥離ライナー上に塗布（塗工）し、必要に応じて、乾燥および／または硬化してアクリル系粘着剤層を形成することにより得られる。中でも、アクリル系粘着剤層のみからなる基材レス両面粘着シートは、上記粘着剤組成物を剥離ライナー上に塗工することにより得られる。
【００６８】
なお、粘着剤組成物の塗工には、公知のコーティング法を用いることが可能であり、慣用のコーター、例えば、グラビヤロールコーター、リバースロールコーター、キスロールコーター、ディップロールコーター、バーコーター、ナイフコーター、スプレーコーターなどを用いることができる。
【００６９】
［光学部材貼り合わせ用粘着シート］
本発明の粘着シートは、上記の本発明のアクリル系粘着剤層を少なくとも有する粘着シートである。本発明の粘着シートの具体的構成としては、例えば、（１）本発明のアクリル系粘着剤層のみからなる基材レス両面粘着シート、（２）本発明のアクリル系粘着剤層と他の粘着剤層を有する基材レス両面粘着シート、（３）基材の両面側に本発明のアクリル系粘着剤層を有する基材を有するタイプの両面粘着シート、（４）基材の片面側に本発明のアクリル系粘着剤層、反対面側に他の粘着剤層を有する基材を有するタイプの両面粘着シート、（５）基材の片面側に本発明のアクリル系粘着剤層を有する基材を有するタイプの片面粘着シートなどが挙げられる。中でも、（１）の本発明のアクリル系粘着剤層のみからなる基材レス両面粘着シートが好ましく用いられる。
【００７０】
本発明の粘着シートにおいて、本発明のアクリル系粘着剤層は、優れた段差吸収性と耐久性を両立しているため、段差を有する被着体側として用いられることが好ましい。
【００７１】
（基材）
本発明の粘着シートが基材を有する場合、基材としては、特に制限されないが、プラスチックフィルム、反射防止（ＡＲ）フィルム、偏光板、位相差板などの各種光学フィルムが挙げられる。上記プラスチックフィルムなどの素材としては、例えば、ポリエチレンテレフタレート（ＰＥＴ）等のポリエステル系樹脂、ポリメチルメタクリレート（ＰＭＭＡ）等のアクリル系樹脂、ポリカーボネート、トリアセチルセルロース、ポリサルフォン、ポリアリレート、商品名「アートン（環状オレフィン系ポリマー；ＪＳＲ社製）」、商品名「ゼオノア（環状オレフィン系ポリマー；日本ゼオン社製）」等の環状オレフィン系ポリマーなどのプラスチック材料が挙げられる。なお、プラスチック材料は単独で又は２種以上組み合わせて使用することができる。また、上記の「基材」とは、粘着シートを被着体（光学部材等）に使用（貼付）する際には、粘着剤層とともに被着体に貼付される部分である。粘着シートの使用時（貼付時）に剥離される剥離ライナー（セパレータ）は「基材」には含まない。
【００７２】
上記の中でも、基材としては、透明基材が好ましい。上記「透明基材」とは、例えば、可視光波長領域における全光線透過率（ＪＩＳ  Ｋ  ７３６１に準じる）が８５％以上である基材が好ましく、さらに好ましくは９０％以上である基材をいう。また、上記透明基材としては、ＰＥＴフィルムや、商品名「アートン」、商品名「ゼオノア」などの無配向フィルムが挙げられる。
【００７３】
上記基材の厚さは、特に限定されず、例えば、２５〜５０μｍが好ましい。なお、上記基材は単層および複層のいずれの形態を有していてもよい。また、基材表面には、例えば、コロナ放電処理、プラズマ処理等の物理的処理、下塗り処理等の化学的処理などの適宜な公知乃至慣用の表面処理が施されていてもよい。
【００７４】
（他の粘着剤層）
本発明の粘着シートが、他の粘着剤層を有する場合、他の粘着剤層としては、特に制限されず、例えば、ウレタン系粘着剤、アクリル系粘着剤、ゴム系粘着剤、シリコーン系粘着剤、ポリエステル系粘着剤、ポリアミド系粘着剤、エポキシ系粘着剤、ビニルアルキルエーテル系粘着剤、フッ素系粘着剤などの公知の粘着剤から形成された公知慣用の粘着剤層が挙げられる。上記粘着剤は、単独で又は２種以上を組み合わせて用いることができる。他の粘着剤層は、本発明のアクリル系粘着剤層以外のアクリル系粘着剤層であってもよい。
【００７５】
（剥離ライナー）
本発明の粘着シートの粘着剤層表面（粘着面）は、使用時までは剥離ライナー（セパレータ）により保護されていてもよい。剥離ライナーは粘着剤層の保護材として用いられており、被着体（光学部材等）に貼着する際に剥がされる。また、粘着シートが基材レス粘着シートの場合には、剥離ライナーは粘着剤層の支持体の役割も担う。なお、剥離ライナーは必ずしも設けられていなくてもよい。上記剥離ライナーとしては、慣用の剥離紙などを使用でき、特に限定されないが、例えば、シリコーン系、長鎖アルキル系、フッ素系、硫化モリブデン等の剥離処理剤により表面処理されたプラスチックフィルムや紙等の剥離処理層を有する基材；ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等のフッ素系ポリマーからなる低接着性基材；オレフィン系樹脂（例えば、ポリエチレン、ポリプロピレンなど）等の無極性ポリマーからなる低接着性基材などを用いることができる。なお、剥離ライナーは公知乃至慣用の方法により形成することができる。また、剥離ライナーの厚さ等も特に制限されない。
【００７６】
本発明の粘着シートは、アクリル系粘着剤層の貯蔵弾性率（２３℃）がある程度低いため、被着体に貼付する際には優れた段差吸収性を示す。なお、「段差吸収性」とは、被着体表面に段差がある場合であっても、貼付する粘着シートの粘着剤層が段差の形状に応じて変形し、段差部分に気泡や浮きを生じさせないことをいう。なおかつ、本発明の粘着シートは、引き剥がし粘着力（対ＰＥＴ、８０℃、１８０°剥離）が高いため、耐久性にも優れている。なお、「耐久性」とは、貼付後、経時変化や高温条件を経ることによって、段差部分に気泡や浮きを生じるなどの接着信頼性不良が生じないことをいう。
【００７７】
従来の粘着剤（粘着剤層）では、貯蔵弾性率（２３℃）を低くするためには、粘着剤層を構成するポリマーのガラス転移温度（Ｔｇ）を低く且つ極性基の導入を少なくした組成とすることが一般的であったが、このような粘着剤層は高温下での貯蔵弾性率が低く、被着体との界面での相互作用も小さいため、引き剥がし粘着力（対ＰＥＴ、８０℃、１８０°剥離）が低く、高温条件下や経時で「浮き」などが発生しやすい耐久性の劣るものであった。一方、引き剥がし粘着力（対ＰＥＴ、８０℃、１８０°剥離）を高くするために、粘着剤層のガラス転移温度（Ｔｇ）を高めると、貯蔵弾性率（２３℃）も高くなることから、段差吸収性が低下し、被着体の段差を埋めきれない。本願発明では、貯蔵弾性率（２３℃）をある程度低く保ちながら、引き剥がし粘着力（対ＰＥＴ、８０℃、１８０°剥離）を高く設計することで、段差吸収性と耐久性を両立することに成功した。
【００７８】
上記の具体的構成のアクリル系粘着剤層においては、粘着剤層を構成するアクリル系ポリマーがアルコキシアルキルアクリレート（成分Ａ）を必須のモノマー成分として構成されているため、ポリマーのＴｇが比較的低くなる。一方、アルコキシアルキルアクリレートのアルコキシ基（アルコキシル基）の効果及びアクリル系ポリマーを特定の分子量としていることによって、アクリル系ポリマーを架橋により高分子量化したときに適度な分子鎖同士の絡み合いが生じるため、高温下でも高い粘着力を発揮でき、かつ高温下でもアクリル系粘着剤層の貯蔵弾性率が低下しない。このため、比較的低いＴｇおよび低分子量であっても、高温下の粘着力、貯蔵弾性率を高く維持することができ、段差吸収性と耐久性を両立することができる。また、塗工性および低温及び高速での接着性を満足しながら、高温下での耐発泡剥がれ性も向上させることができる。
【００７９】
さらに、粘着剤組成物を構成するアクリル系ポリマーは水酸基などの架橋可能な官能基を有するモノマー（成分Ｂ）を特定量含有し、架橋剤により架橋して粘着剤層を形成しているため、アクリル系粘着剤層を適度な架橋度とすることができ、それにより、耐久性を向上させることができる。また、高温下での発泡や剥がれを防止する効果を発揮する。
【００８０】
また、上記アクリル系ポリマーを構成するモノマーとしてカルボキシル基含有モノマーを含まない場合には、酸成分に起因して起こるＩＴＯなどの金属薄膜（金属酸化物薄膜を含む）の抵抗値上昇（金属薄膜の腐食）が起こらず、ＩＴＯフィルムを積層するような用途などにも好適に用いることができる。上記抵抗値上昇のメカニズムは明らかではないが、重合の際にモノマーとして残留したカルボキシル基含有モノマーや、水分に溶け込むことができる程度の低分子量ポリマーが、高温高湿条件下で水分によりＩＴＯ膜に浸入して導通を妨げるためと推定される。
【００８１】
加えて、架橋剤として脂肪族系のイソシアネート架橋剤を使用し、且つ複数のヒドロキシル基を含有するアミン系化合物を添加する場合には、耐黄変性、生産性、外観を向上させた粘着シートとすることができる。
【００８２】
一方、従来のアルキル（メタ）アクリレートを主成分とし、アルコキシアルキルアクリレートを含まないモノマー成分より構成されるアクリル系ポリマーからなる粘着剤層は、高温下の粘着力、貯蔵弾性率が低下しやすく、貯蔵弾性率（２３℃）を比較的低くする場合には、耐久性を両立させることができなかった。また、高温、高湿環境下での耐発泡剥がれ性が低下するという問題も有していた。これに対しては、当該特性を改良するために、ホモポリマーを形成した際のガラス転移温度（Ｔｇ）が高いモノマーや官能基含有モノマー（例えば、アクリル酸などのカルボキシル基含有モノマー）の共重合やオリゴマー（低分子量ポリマー）の添加により、粘着剤層のガラス転移温度（Ｔｇ）を高くすること等が行われていた。しかしながら、粘着剤層のＴｇを高くすると室温領域の貯蔵弾性率も高くなり、段差吸収性を満足させることはできなかった。さらに、上記目的や接着性や凝集性向上のために、特にアクリル酸などのカルボキシル基含有モノマーをモノマー成分として用いる場合には、金属薄膜（金属酸化物薄膜を含む）を被着体とした場合には耐腐食性能が低下していた。
【００８３】
本発明の粘着シートは、光学部材を貼り合わせる用途（光学部材貼り合わせ用）に用いられる。上記光学部材とは、光学的特性（例えば、偏光性、光屈折性、光散乱性、光反射性、光透過性、光吸収性、光回折性、旋光性、視認性など）を有する部材をいう。光学部材としては、光学的特性を有する部材であれば、特に限定されないが、例えば、表示装置（画像表示装置）、入力装置等の機器を構成する部材又はこれらの機器に用いられる部材が挙げられ、例えば、偏光板、波長板、位相差板、光学補償フィルム、輝度向上フィルム、導光板、反射フィルム、反射防止フィルム、透明導電フィルム（ＩＴＯフィルムなど）、意匠フィルム、装飾フィルム、表面保護フィルム、プリズム、カラーフィルター、透明基板や、さらにはこれらが積層されている部材が挙げられる。なお、上記の「板」及び「フィルム」は、それぞれ板状、フィルム状、シート状等の形態をも含むものとし、例えば、「偏光板」は「偏光フィルム」、「偏光シート」も含むものとする。
【００８４】
上記表示装置としては、例えば、液晶表示装置、有機ＥＬ（エレクトロルミネッセンス）表示装置、ＰＤＰ（プラズマディスプレイパネル）、電子ペーパーなどが挙げられる。また、上記入力装置としては、タッチパネルなどが挙げられる。
【００８５】
本発明の粘着シートは、上記の中でも、特にタッチパネルを構成する部材又はタッチパネルに用いられる部材を貼り合わせる用途（タッチパネル部材貼り合わせ用）に用いられることが好ましい。さらに具体的には、タッチパネルの表面保護フィルム、意匠フィルム、装飾フィルムなどのタッチパネルの保護、加飾のための部材等の貼り合わせに好ましく用いられる。さらに、タッチパネル自体を表示装置（例えば、液晶表示装置）に貼り合わせる用途にも好ましく用いられる。
【００８６】
上記の光学部材（例えば、タッチパネル部材）としては、特に限定されないが、例えば、アクリル樹脂、ポリカーボネート、ポリエチレンテレフタレート、ガラス、金属薄膜などからなる部材（例えば、シート状やフィルム状、板状の部材など）などが挙げられる。なお、本発明における「光学部材」には、上記の通り、被着体である表示装置や入力装置の視認性を保ちながら加飾や保護の役割を担う部材（意匠フィルム、装飾フィルムや表面保護フィルム等）も含むものとする。
【００８７】
本発明の粘着シートによる光学部材の貼り合わせの態様としては、特に限定されないが、例えば、（１）本発明の粘着シートを介して光学部材同士を貼り合わせる態様、（２）本発明の粘着シートを介して光学部材を光学部材以外の部材に貼り合わせる態様であってもよいし、（３）光学部材を含む本発明の粘着シートを、光学部材または光学部材以外の部材に貼り合わせる態様であってもよい。上記（１）又は（２）の態様の場合には、本発明の粘着シートは両面粘着シートであることが好ましく、（３）の態様の場合には、本発明の粘着シートは片面粘着シート、両面粘着シートのいずれであっても好ましく用いられる。なお、上記（３）の態様においては、本発明の粘着シートは基材が光学部材（偏光フィルムをはじめとする光学フィルムなど）である粘着シートであることが好ましい。
【００８８】
本発明の粘着シートを用いて部材を貼り合わせて形成された抵抗膜方式のタッチパネルの一例（概略断面図）を図１に示す。図１に示されたタッチパネルは、表面にＩｎｄｉｕｍ  Ｔｉｎ  Ｏｘｉｄｅ（ＩＴＯ）による透明導電膜（導電性層）が形成された２枚の透明導電性ポリエチレンテレフタレート（ＰＥＴ）フィルム３が導電層４を間に挟んで、導電性層形成面同士が対向した形態で配置（対向配置）されている。さらに、当該対向配置された透明導電性ＰＥＴフィルムの一方の外側に枠印刷が施されたＰＥＴフィルム１（意匠性の印刷を施したＰＥＴフィルム：ＰＥＴフィルム１ａ上に枠印刷１ｂが施されている）が、本発明の粘着シート２ａを介して貼り合わされている。また、対向配置された透明導電性ＰＥＴフィルムのもう一方の外側には、ポリカーボネート板５（補強板）が、本発明の粘着シート２ｂを介して貼り合わされている。
【００８９】
本発明の粘着シートは優れた段差吸収性を有するため、特に、上記の枠印刷が施されたＰＥＴフィルムのように、表面に段差を有する部材を貼り合わせる際に、部材を固定する役割とともに、部材の段差を埋めて貼り付け後の外観を良好にする役割を発揮できるため好ましい。部材に施されている段差の高さは、特に限定されないが、２５μｍ以下であることが好ましい。また、薄膜化と段差を埋める効果の観点から、アクリル系粘着剤層厚さと段差の高さの比［（アクリル系粘着剤層厚さ）／（段差の高さ）］は２〜５が好ましく、より好ましくは３〜４である。
【００９０】
また、本発明の粘着シートは、上記の抵抗膜方式のタッチパネル以外にも、静電容量方式のタッチパネルにおいて、例えば、透明導電性ＰＥＴフィルムの銀ペースト電極（高さ８〜１０μｍ程度）を設けた表面上にポリメチルメタクリレート（ＰＭＭＡ）板を貼り合わせる際などに用いることもできる。この場合には、電極を腐食させない目的で、前述のカルボキシル基含有モノマーを実質的に含まないモノマー成分より構成されるアクリル系ポリマーからなる粘着剤組成物より形成されたアクリル系粘着剤層を有する耐腐食性に優れた粘着シートを用いることが好ましい。
【実施例】
【００９１】
以下に、実施例に基づいて本発明をより詳細に説明するが、本発明はこれらの実施例により限定されるものではない。なお、実施例および比較例で用いたアクリル系ポリマー、アクリル系オリゴマーのモノマー組成および重量平均分子量を表１に示す。また、実施例および比較例における粘着剤組成物（アクリル系粘着剤組成物）を調製する際のアクリル系ポリマー、アクリル系オリゴマー、架橋剤、架橋促進剤の配合組成、及び、アクリル系粘着剤層厚さ（粘着剤層厚さ）を表２に示す。
【００９２】
アクリル系ポリマーの調製例
（アクリル系ポリマーＡ）
モノマー成分として、アクリル酸２−エチルヘキシル（２ＥＨＡ）：４０重量部、アクリル酸２−メトキシエチル（２ＭＥＡ）：５９重量部、アクリル酸４−ヒドロキシブチル（４ＨＢＡ）：１重量部、重合開始剤として２，２´−アゾビスイソブチロニトリル：０．２重量部、および重合溶媒として酢酸エチル：１００重量部を、セパラブルフラスコに投入し、窒素ガスを導入しながら、１時間攪拌した。このようにして、重合系内の酸素を除去した後、６３℃に昇温し、１０時間反応させて、トルエンを加え、固形分濃度２５重量％のアクリル系ポリマー溶液（「アクリル系ポリマー溶液Ａ」と称する場合がある）を得た。該アクリル系ポリマー溶液Ａにおけるアクリル系ポリマー（「アクリル系ポリマーＡ」と称する場合がある）の重量平均分子量は１００万であった。
【００９３】
（アクリル系ポリマーＢ〜Ｈ）
表１に示すように、モノマー成分の種類、配合量などを変更して、上記と同様にして、アクリル系ポリマー溶液（「アクリル系ポリマー溶液Ｂ〜Ｈ」と称する場合がある）を得た。該アクリル系ポリマー溶液Ｂ〜Ｈにおけるアクリル系ポリマー（「アクリル系ポリマーＢ〜Ｈ」と称する場合がある）の重量平均分子量は表１に示した。
【００９４】
アクリル系オリゴマーの調製例
（アクリル系オリゴマーａ）
モノマー成分として、メタクリル酸シクロヘキシル（ＣＨＭＡ）［ホモポリマー（ポリメタクリル酸シクロヘキシル）のガラス転移温度：６６℃］：９４重量部、アクリル酸（ＡＡ）：６重量部、連鎖移動剤として２−メルカプトエタノール：３重量部、重合開始剤として２，２´−アゾビスイソブチロニトリル：０．２重量部、および重合溶媒としてトルエン：１２０重量部を、セパラブルフラスコに投入し、窒素ガスを導入しながら、１時間攪拌した。このようにして、重合系内の酸素を除去した後、７０℃に昇温し、３時間反応させ、さらに、７５℃で２時間反応させて、固形分濃度５０重量％のアクリル系オリゴマー溶液（「アクリル系オリゴマー溶液ａ」と称する場合がある）を得た。該アクリル系オリゴマー溶液ａにおけるアクリル系オリゴマー（「アクリル系オリゴマーａ」と称する場合がある）の重量平均分子量は４２００であった。
【００９５】
（アクリル系オリゴマーｂ）
表１に示すように、モノマー成分の種類、配合量を変更し、また連鎖移動剤の配合量を０．３重量部に変更して、上記と同様にして、アクリル系オリゴマー溶液（「アクリル系オリゴマー溶液ｂ」と称する場合がある）を得た。該アクリル系オリゴマー溶液ｂにおけるアクリル系オリゴマー（「アクリル系オリゴマーｂ」と称する場合がある）の重量平均分子量は４５０００であった。
【００９６】
【表１】
2010077287.tif 000004
【００９７】
実施例１
アクリル系ポリマー溶液Ａに、アクリル系ポリマーＡ：１００重量部に対して、架橋剤として多官能イソシアネート化合物（日本ポリウレタン工業（株）、商品名「コロネートＨＬ」）０．７重量部（固形分換算）を加え、架橋促進剤として（株）ＡＤＥＫＡ製、商品名「ＥＤＰ−３００」（エチレンジアミンにプロピレンオキシドを付加したポリオール）０．１重量部を加えて、アクリル系粘着剤組成物（溶液）を調製した。
上記で得られた溶液を、表面に離型処理したポリエチレンテレフタレート（ＰＥＴ）フィルム（厚さ：３８μｍ）（剥離ライナー）の離型処理面上に、乾燥後の厚さが約２５μｍとなるように流延塗布し、１３０℃で３分間加熱乾燥し、さらに５０℃で７２時間エージングを行い、粘着シート（基材レス両面粘着シート、アクリル系粘着剤層厚さ：２５μｍ）を作製した。
【００９８】
実施例２〜４、比較例１〜４
表２に示すように、アクリル系ポリマーの種類、架橋剤の種類、配合量及び架橋促進剤の配合量等を変更し、比較例２及び比較例４にはアクリル系オリゴマー（アクリル系オリゴマー溶液）を添加した以外は実施例１と同様にして、アクリル系粘着剤組成物および粘着シートを作製した。
なお、表２中で、コロネートＨＬの配合量は、アクリル系ポリマー１００重量部に対するコロネートＨＬの固形分換算の配合量（重量部）で表した。また、テトラッドＣ及びＥＤＰ−３００の配合量は、アクリル系ポリマー１００重量部に対するテトラッドＣ及びＥＤＰ−３００そのもの（商品自体）の配合量（重量部）で表した。さらに、アクリル系オリゴマーの配合量は、アクリル系ポリマー１００重量部に対するアクリル系オリゴマーの配合量（重量部）、即ち、アクリル系オリゴマー溶液の固形分換算の配合量（重量部）で表した。
【００９９】
［評価］
実施例および比較例で得られた粘着シート（アクリル系粘着剤層）について、貯蔵弾性率（２３℃、８０℃）、引き剥がし粘着力（対ＰＥＴ、８０℃、１８０°剥離）、引き剥がし粘着力（対ＰＣ、８０℃、１８０°剥離）、ゲル分率、段差吸収性、耐久性、耐発泡剥がれ性を評価し、評価結果を表２に示した。
測定方法又は評価方法は下記のとおりである。なお、ゲル分率の測定方法は前述のとおりである。
【０１００】
（１）貯蔵弾性率
実施例および比較例で得られた粘着シート（アクリル系粘着剤層）を積層して、厚さ約１．５ｍｍのアクリル系粘着剤層の積層体を作製し、測定サンプルとした。
上記測定サンプルを、Ｒｈｅｏｍｅｔｒｉｃ  Ｓｃｉｅｎｔｉｆｉｃ社製「Ａｄｖａｎｃｅｄ  Ｒｈｅｏｍｅｔｒｉｃ  Ｅｘｐａｎｓｉｏｎ  Ｓｙｓｔｅｍ（ＡＲＥＳ）」を用いて、周波数１Ｈｚの条件で、−７０〜２００℃の範囲で昇温速度５℃／分で測定して、貯蔵弾性率を算出した。温度２３℃における貯蔵弾性率を「貯蔵弾性率（２３℃）」、温度８０℃における貯蔵弾性率を「貯蔵弾性率（８０℃）」とした。
【０１０１】
（２）引き剥がし粘着力
実施例および比較例で得られた粘着シートから、幅２０ｍｍ、長さ１００ｍｍのシート片を切り出し、一方の粘着面（測定面と反対面）に厚さ２５μｍのＰＥＴフィルム（東レ（株）製、「ルミラー  Ｓ−１０」）を貼付（裏打ち）して、短冊状のシート片を作製した。
次いで、上記短冊状のシート片から剥離ライナーを剥離して、もう一方の粘着面（測定面）を試験板に２ｋｇのゴムローラー（幅：約５０ｍｍ）を１往復させることにより貼付し、測定サンプルを作製した。
上記測定サンプルを８０℃雰囲気中で２時間放置した後、引張試験機を用いて、ＪＩＳ  Ｚ０２３７に準拠して１８０°剥離試験を行い、試験板に対する１８０°ピール引き剥がし強度（Ｎ／２０ｍｍ）を測定した。測定は、８０℃の雰囲気下、剥離角度１８０°、引張速度３００ｍｍ／分の条件で行った。試験回数は、各試料につき３回（平均値）とした。
試験板として、ＰＥＴフィルム（東レ（株）製、商品名「ルミラー  Ｔ−５０」、厚さ１２５μｍ）を用いた場合の１８０°ピール引き剥がし強度を、「引き剥がし粘着力（対ＰＥＴ、８０℃、１８０°剥離）」とした。
また、試験板として、ポリカーボネート板（帝人化成（株）製、商品名「パンライトシート  ＰＣ１１１１」、厚さ１ｍｍ）を用いた場合の１８０°ピール引き剥がし強度を、「引き剥がし粘着力（対ＰＣ、８０℃、１８０°剥離）」とした。
【０１０２】
（３）段差吸収性
ＰＥＴフィルム（東洋紡績（株）製、商品名「Ａ４１００」、厚さ１８８μｍ）の片面上に、スクリーン印刷で厚さ４μｍの黒色印刷を２回施し、図２に示すような額縁状の黒色印刷層（印刷層厚さ８μｍ、外形寸法：長さ６０ｍｍ×幅４２ｍｍ）を有するＰＥＴフィルム（サイズ：長さ６０ｍｍ×幅４２ｍｍ）を作製した。
次いで、実施例および比較例で得られた粘着シート（サイズ：長さ６０ｍｍ×幅４２ｍｍ）を、上記黒色印刷層を有するＰＥＴフィルムの黒色印刷層を有する側の表面上に、ラミネータ（線圧：５ｋｇ／ｃｍ）で貼り合わせた。
さらに、上記の黒色印刷層を有するＰＥＴフィルムと粘着シートの積層体から剥離ライナーを剥離して、該積層体の粘着面側を、予めガラス基板上に貼り合わせたＰＥＴフィルム（東洋紡績（株）製、商品名「Ａ４３００」、厚さ１２５μｍ）（サイズ：長さ６０ｍｍ×幅４２ｍｍ）上に、ラミネータ（線圧：５ｋｇ／ｃｍ）で貼り合わせ、測定サンプル（図３参照）を作製した。
上記測定サンプルを、オートクレーブを用いて、５０℃、０．５ＭＰａの条件下で１５分間処理した後、ガラス基板側から、目視にて段差部分での気泡、浮きを観察した。段差部分に気泡、浮きが全くない場合には段差吸収性「良好」と判定し、気泡又は浮きが少しでも生じている場合には段差吸収性「不良」と判定した。
【０１０３】
図２は上記段差吸収性の評価に用いた、黒色印刷層を有するＰＥＴフィルムの概略図（黒色印刷層側からみた平面図）である。ＰＥＴフィルム６上に額縁状の黒色印刷層７が設けられている。
図３は上記段差吸収性の評価に用いた、測定サンプルの概略図（断面図）である。ＰＥＴフィルム６上に額縁状の黒色印刷層７が設けられた積層体（黒色印刷層を有するＰＥＴフィルム）上に、実施例および比較例で得られた粘着シート（アクリル系粘着剤層）８が貼り合わされ、さらに粘着シート８上に、ガラス基板１０とＰＥＴフィルム９の積層体が貼り合わされている。図３において１１は段差部分を表す。
【０１０４】
（４）耐久性
上記「（３）段差吸収性」と同様にして測定サンプル（図３参照）を作製した。
上記測定サンプルを、オートクレーブを用いて５０℃、０．５ＭＰａの条件下で１５分間処理した。次いで、８０℃の条件下で２５０時間処理し、さらに６０℃、９５％ＲＨの条件下で２５０時間処理した。その後、ガラス基板側から、目視にて段差部分での気泡、浮きを観察した。段差部分に気泡、浮きが全くない場合には耐久性「良好」と判定し、気泡又は浮きが少しでも生じている場合には耐久性「不良」と判定した。
【０１０５】
（５）耐発泡剥がれ性
実施例、比較例で得られた粘着シートの一方の粘着面を、ＰＥＴフィルム（東洋紡績（株）製、商品名「Ａ４３００」、厚さ１２５μｍ）に貼り合わせ、幅１００ｍｍ×長さ１００ｍｍのフィルム片を作製した。
上記のフィルム片より剥離ライナーを剥離して、ポリカーボネート（ＰＣ）板（帝人化成（株）製、商品名「パンライトシート  ＰＣ１１１１」、厚さ１ｍｍ）に貼り合わせて固定し、ＰＥＴフィルム／アクリル系粘着剤層（粘着シート）／ＰＣ板の層構造を有するサンプル片を作製した。
上記サンプル片を８０℃のオーブン中で５時間熱処理（耐熱性試験）を行った。この耐熱性試験後、サンプル片の接着界面（アクリル系粘着剤層とＰＣ板との界面）を目視にて観察し、気泡や浮きが全く見られなかった場合には耐発泡剥がれ性「良好」、気泡又は浮きが僅かでも見られた場合には耐発泡剥がれ性「不良」と判定した。
【０１０６】
【表２】
2010077287.tif 000005
【０１０７】
表２の結果から明らかなように、本発明の規定を満たす粘着シート（実施例）は、薄膜でありながら段差吸収性及び耐久性に優れていた。また、ポリカーボネート板に貼付した場合の耐発泡剥がれ性にも優れていた。
一方、貯蔵弾性率（２３℃）が高すぎる場合（比較例２、４）は段差吸収性に劣り、引き剥がし粘着力（対ＰＥＴ、８０℃、１８０°剥離）が低い場合（比較例１、３）には耐久性に劣っていた。
【図面の簡単な説明】
【０１０８】
【図１】図１は、本発明の粘着シートを用いて部材を貼り合わせて形成された抵抗膜方式のタッチパネルの一例を示す概略断面図である。
【図２】図２は、段差吸収性の評価に用いた、黒色印刷層を有するＰＥＴフィルムの概略図（黒色印刷層側からみた平面図）である。
【図３】図３は、段差吸収性の評価に用いた、測定サンプルの概略図（断面図）である。
【符号の説明】
【０１０９】
１    枠印刷が施されたポリエチレンテレフタレート（ＰＥＴ）フィルム
１ａ  ＰＥＴフィルム
１ｂ  枠印刷（段差）  
２    本発明の粘着シート
２ａ  本発明の粘着シート
２ｂ  本発明の粘着シート  
３    透明導電性ＰＥＴフィルム
４    導電層
５    ポリカーボネート（ＰＣ）板
６    ＰＥＴフィルム
７    黒色印刷層
８    粘着シート（アクリル系粘着剤層）
９    ＰＥＴフィルム
１０  ガラス基板
１１  段差部分  
【図１】
2010077287.tif 000006
【図２】
2010077287.tif 000007
【図３】
2010077287.tif 000008